ПОЛИМЕРЫ ИЗООЛЕФИНОВ И СПОСОБЫ ИХ ПОЛУЧЕНИЯ

1. Способ полимеризации путем катионной полимеризации, который включает следующие стадии:
(1) формирование системы полимеризации, включающей следующие компоненты:
систему инициирования, состоящую из инициатора, добавки, льюисовской кислоты и необязательного разбавителя, причем указанную добавку выбирают по меньшей мере из одного органического соединения, содержащего атом азота, кислорода, серы или фосфора;
водную реакционную среду, в которой вода составляет 3,5-100 об.%, предпочтительно 5-100 об.%;
мономерные изоолефины и необязательно мономеры, способные к сополимеризации, и
необязательный диспергент;
(2) полимеризацию системы полимеризации, полученной на стадии (1), для получения гомополимеров мономерных изоолефинов или сополимеров мономерных изоолефинов и необязательных мономеров, способных к сополимеризации.
2. Способ полимеризации по п.1, в котором стадия (1) включает вначале приготовление системы инициирования, затем смешение полученной системы инициирования с мономерными изоолефинами, необязательными мономерами, способными к сополимеризации, водной реакционной средой и необязательным диспергентом; или смешение одного или нескольких компонентов из группы, состоящей из инициатора, добавки, льюисовской кислоты и необязательного разбавителя, непосредственно с мономерными изоолефинами, необязательными мономерами, способными к сополимеризации, водной реакционной средой и необязательным диспергентом.
3. Способ полимеризации по п.1 или 2, в котором полимеризацию проводят периодическим, полунепрерывным или непрерывным способом.
4. Способ полимеризации по любому из пп.1 или 2, в котором мономерный изоолефин выбирают из соединений следующей структурной формулы
2
1
2
CH=CRR,
1
1
10
2
1
10
3
10
4
20
4
20
где R представляет собой Н или алкил C-С, предпочтительно метил; R представляет собой алкил C-Сили циклоалкил C-С; и/или мономер, способный к сополимеризации, который выбирают из группы, состоящей из сопряженных или несопряженных диолефинов C-С, винилароматических соединений или комбинаций сопряженных или несопряженных диолефинов C-С с винилароматическими соединениями.
5. Способ полимеризации по любому из пп.1 или 2, в котором водная реакционная среда не содержит галогенированных углеводородов.
6. Способ полимеризации по любому из пп.1 или 2, в котором система полимеризации находится в равномерно диспергированном состоянии до, во время и/или после полимеризации и размер частиц предпочтительно находится в интервале 1-3000 мкм.
7. Способ полимеризации по любому из пп.1 или 2, в котором (полимеризацию проводят при температуре в интервале от -100°С до 50°С, предпочтительно от -85°С до 35°C, более предпочтительно от -75°C до 15°C.
8. Гомополимер мономерных изоолефинов или сополимер мономерных изоолефинов и необязательных мономеров, способных к сополимеризации, полученный способом полимеризации по любому из пп.1-7.